ЭКСТРУДИРУЕМАЯ САМОКЛЕЯЩАЯСЯ АДГЕЗИВНАЯ КОМПОЗИЦИЯ И СПОСОБЫ ЕЕ ПОЛУЧЕНИЯ

1. Полимерная композиция с раздельными фазами, включающая
i) первую фазу, содержащую полиуретановые домены; и
ii) вторую фазу, содержащую бутилкаучуковую матрицу.
2. Композиция по п.1, в которой полиуретан содержит мономерные звенья, происходящие от фенольной смолы.
3. Композиция по п.2, в которой полиуретан содержит мономерные звенья, происходящие от диизоцианата.
4. Композиция по п.3, дополнительно включающая масло.
5. Композиция по п.4, дополнительно включающая смолу, повышающую клейкость.
6. Композиция по п.1, в которой указанные полиуретановые домены представляют собой дискретные домены в указанной бутилкаучуковой матрице при температуре до примерно 37°С.
7. Композиция по п.6, в которой полиуретановые домены имеют средний диаметр частиц менее 10 мкм.
8. Композиция по п.1, в которой бутилкаучук является сшитым.
9. Композиция по п.8, в которой полиуретан связан с бутилкаучуком через фенольную смолу.
10. Способ получения полимерной композиции, включающий
i) предоставление галогенированного бутилкаучука, содержащего один или несколько атомов галогена и одну или несколько двойных связей от изопрена;
ii) частичное сшивание бутилкаучука путем замены двух или большего числа атомов галогена оксидом металла;
iii) химическое связывание фенольной смолы через одну или несколько двойных связей с образованием бутилкаучука с гидроксильной функциональной группой;
iv) химическое связывание изоцианата с, по меньшей мере, одной гидроксильной функциональной группой бутилкаучука с получением макромолекулы бутилкаучук/уретан; и
v) получение полиуретана в присутствии макромолекулы бутилкаучук/уретан.
11. Способ получения полимерной композиции, включающий
i) загрузку галогенированного бутилкаучука в реакционный экструдер;
ii) загрузку в реакционный экструдер первой фенольной смолы, которая содержит функциональные группы для взаимодействия с двойными связями, имеющимися в бутилкаучуке;
iii) загрузку второй фенольной смолы, которая, по существу, лишена функциональных групп для взаимодействия с двойными связями, имеющимися в бутилкаучуке;
iv) загрузку оксида металла в реакционный экструдер;
v) загрузку в реакционный экструдер катализатора для промотирования взаимодействия между бутилкаучуком и первой фенольной смолой;
vi) смешивание указанного галогенированного бутилкаучука, указанной первой фенольной смолы, указанного оксида металла и указанного катализатора для промотирования взаимодействия между бутилкаучуком и первой фенольной смолой, чтобы посредством этого произвести частичное сшивание каучука и функционализацию каучука первой фенольной смолой;
vii) загрузку изоцианата в реакционный экструдер и
viii) смешивание указанного частично сшитого каучука, указанной фенольной смолы и указанного катализатора с получением посредством этого полиуретана, диспергированного в бутилкаучуке.
12. Способ получения полимерной композиции, включающий
i) предоставление маточной композиции, которая получена соединением галогенированного бутилкаучука с фенольной смолой;
ii) введение маточной композиции в реактор;
iii) введение в реактор изоцианата и катализатора получения полиуретана с образованием смеси; и
iv) воздействие на указанную смесь условий, достаточных для получения полиуретана.